(57)【特許請求の範囲】
【請求項１】
ポリ乳酸グリコール酸のコポリマー（ＰＬＧＡ）及びペプチド粒子によって構成される、放出時間が延長された皮下インプラントを製造するのに適した組成物において、１〜６０μｍの直径を有するペプチド粒子がＰＬＧＡのマトリックスに分散していることに伴い、配分されたペプチド粒子が著しく不均一な大きさを有すること、および、該ＰＬＧＡが５０，０００〜１５０，０００の分子量を有し、かつ、乳酸モノマーとグリコール酸モノマーとの間のモル比が５０：５０〜９５：５の間にあることを特徴とする、上記組成物。
【請求項２】
ペプチドが生理的タイプの水溶液と接触するとき、ペプチドは３つの段階で放出され、この放出の第１の段階は純粋拡散を含み、放出の第２の段階はＰＬＧＡの膨潤を含み、放出の第３の段階はＰＬＧＡの劣化を含む、請求項１記載の組成物。
【請求項３】
ＰＬＧＡが１００，０００〜１５０，０００の分子量を有し、乳酸モノマーとグリコール酸モノマーの間のモル比が７０：３０〜７５：２５の間にある、請求項１記載の組成物。
【請求項４】
ペプチドが、アボレリン、トリプトレリン、ロイプロレリン及びゴセレリンから成る群から選ばれる、請求項１記載の組成物。
【請求項５】
ペプチドがアボレリンである、請求項１記載の組成物。
【請求項６】
ペプチドがトリプトレリンである、請求項１記載の組成物。
【請求項７】
ペプチドがゴセレリンである、請求項１記載の組成物。
【請求項８】
ペプチド含有量が２０〜４０重量％である、請求項１記載の組成物。
【請求項９】
請求項１に記載の皮下インプラントを製造するのに適した組成物を製造する方法において、
a) １〜６０μｍの直径を有する粒子形態のペプチドを乾燥させてＰＬＧＡと均一に混合し、該ＰＬＧＡが５０，０００〜１５０，０００の分子量を有し、かつ、乳酸モノマーとグリコール酸モノマーとの間のモル比が５０：５０〜９５：５の間にあり、
b) 工程a)から得られる混合物を、液体を添加することによる湿式造粒法によって造粒し、
c)前記粒状体を乾燥させ、次いで
d) 工程c)から得られる混合物を押出し成形する、諸工程を含む、上記方法。
【請求項１０】
工程d)における押出し機中の暴露時間が、押出し機に入れる時の３０oＣから押出し機より出す時の１１０oＣ以下の温度で、４〜６分間である、請求項９記載の方法。
【請求項１１】
工程a)で使用するペプチドの量が、該ペプチドとＰＬＧＡの混合物と比較して、２０〜４０重量％である、請求項９記載の方法。
【請求項１２】
造粒用液体がエタノール又は水であり、添加する液体の量が、混合物１００重量部に対して１０〜６０重量部である、請求項９記載の方法。
【請求項１３】
工程d)による押出し成形によって得られるシリンダーが、１．０〜１．７ｍｍの直径を有し、１０〜３０ｍｍの長さを有する、請求項９記載の方法。
【請求項１４】
請求項１に記載の組成物から得られる皮下インプラント。
【請求項１５】
請求項９〜１３のいずれか１項に記載の方法を使用して製造される皮下インプラント。
【請求項１６】
１．３〜１．５ｍｍの直径と、１５〜２４ｍｍの長さと、５〜２０ｍｇのペプチド含有量とを有する、請求項１４又は１５に記載の皮下インプラント。
【請求項１７】
ペプチドが、アボレリン、トリプトレリン、ロイプロレリン及びゴセレリンから成る群から選ばれる請求項１６記載の皮下インプラント。
【発明の詳細な説明】
【０００１】
（発明の分野）
本発明は、皮下インプラント(subcutaneous implants)を製造するのに適した、ペプチドと、ポリ乳酸グリコール酸(polylactic-glycolic acid)とを含む組成物に関する。
【０００２】
（従来の技術）
米国特許第３，７７３，９１９号明細書（デュポン(Du Pont)）に記述されているような、乳酸のポリマー若しくはグリコール酸のポリマーを含有する薬剤、又は乳酸とグリコール酸のコポリマーを含有する薬剤の混合物で造られた組成物は周知である。
これらの組成物は、非経口投与用として述べられており、ある設定期間に渡って、その薬剤の有効量が放出されるという特性を有する。
【０００３】
その薬剤及び高分子物質は、既知のあらゆる技術によって結合させることができるか、又はその薬剤粒子は、既知技術によるポリマー操作で被覆することができる。
米国特許第４，７６７，６２８号明細書（ＩＣＩ）は、ペプチドと乳酸のポリマーとを含有する組成物、又はペプチドと乳酸及びグリコール酸のコポリマーとを含有する組成物を記述する。
【０００４】
それに組成物を調製するとき、そのペプチドとポリマー又はコポリマーとを、それら二つの物質と性質が同じ又は相違する溶媒（例えば、ジオキサン又は水）に溶解する。
後続の操作は、その溶媒を低温で除去し、次いで、かくして得られた粉末を押出し成形することから成る。
【０００５】
この方法で、シリンダー形態の組成物が得られるが、この組成物において、ペプチドはポリマーの全体に渡って均一に分布している。
上記に関する米国特許第４，７６７，６２８号明細書に記載の諸組成物が皮下インプラントを製造するのに使用し得ることは、米国特許第５，３６６，７３４号明細書（ゼネカ(Zeneca)）によって既に知られている。
【０００６】
乳酸のポリマー、及び乳酸とグリコール酸のコポリマーは、ペプチドと配合禁忌(incompatible)であり、そのために、ペプチドがポリマー全体に渡って拡散することは不可能である。
これらのインプラントが３７oＣの緩衝溶液に導入されると、水はインプラント中に浸透して拡散し、ポリマーと水和ペプチド領域を形成しているペプチドとの間に配分される。
【０００７】
米国特許第５，３６６，７３４号明細書に記述されている、ペプチドが放出される第１の段階は、ポリマーの膨潤によって引き起こされる拡散の段階である。
ポリマーが膨潤するとき、それによって、水和ペプチドのチャネル(channels, 溝)が形成され、ペプチドは表面まで拡散する。
膨潤が停止するとき、そのペプチドはもはや放出されない。
【０００８】
放出の第２の段階は、ポリマーマトリックスの劣化によって引き起こされる。
第２段階の間、孔(holes)及びクラックがマトリックス中に形成され、それによって、マトリックス中に依然として分離している水和ペプチドを放出させる。
全放出時間は、各々段階の放出時間の合計に制限される。しかし、観察される最大放出時間は、約３ヶ月である。
国際特許出願ＷＯ９８／０９６１３明細書（デーゲンギー(Deghenghi)）には、生物活性ペプチドを放出することのできる皮下インプラントを製造する方法が記述されている。
【０００９】
この方法は、
・乳酸とグリコール酸のコポリマーを粉砕し、
・そのコポリマーをペプチドの水性スラリーで濡らし（諸例では、アボレリンアセテート(avoreline acetate)の水溶液が使用されている）、
・このコポリマーを前記スラリーと混合して、均一な混合物を得、
・この混合物を２５oＣ以下の温度で乾燥し、
・皮下インプラントとして使用するのに適した成形済み小形シリンダーを得るために、この混合物を７０〜１１０oＣの温度で押出し成形する、
諸段階から成る。
【００１０】
この方法は、工業的方法を使用して実施することができない。なぜなら、混合物から水を十分に除去することができないからである。従って、国際公開第９８／１０９６１３号パンフレットに宣言されている結果を再現することはできない。
しかし、上記に関する諸特許明細書中の、皮下インプラント用組成物の基本的特徴は、高分子物質中におけるペプチドの均一な分配から成る。この均一な分配は、二つの成分の少なくとも一つの成分の溶液を使用することによって生じる。
現在市販されているインプラントには、限られた期間（通常、約３ヶ月）に渡ってペプチドが放出されるという欠点がある。
乳酸及びグリコール酸のコポリマーとペプチドとを含む組成物については、更にいくつかの文献に記述されている。
米国特許第５，１３４，１２２号明細書には、活性物質としての特に３から４５のアミノ酸を含むペプチドのパモエート(pamoate)またはタンニン酸またはステアリン酸またはパルミチン酸の塩と合体した、乳酸及びグリコール酸のコポリマーの微粒子形態の、放出が延長された薬剤組成物の製造方法が開示されている。この組成物は注射が可能な懸濁液の製造に用いられる。
国際公開第９２／１１８４３号パンフレットは、形成された本体と解放される薬品を含む装置であって、延長された期間に渡って薬品を解放する装置に関する。この形成された本体は、乳酸及びグリコール酸のコポリマーのような生腐食性ポリマーとコレステロールのような疎水性物質とを含む。この薬品はポリペプチドを含む群から選択される。
米国特許第５，４４５，８３２号明細書には、３から４５のアミノ酸を含む薬物性ペプチドと合体した、乳酸及びグリコール酸のコポリマーのような生劣化性物質の極小球形態の、持続放出用組成物の製造方法が開示されている。
【００１１】
（発明の概要）
さて、本出願人は、活性物質が少なくとも６ヶ月の期間に渡って放出される皮下インプラントを製造するのに適した組成物を発見した。
これらの組成物は、ポリ乳酸グリコール酸（ＰＬＧＡ）とペプチドとから成り、ＰＬＧＡ中にペプチド粒子が配分されているいう特徴を有し、それら組成物の大きさは、ミクロ組織検査(microscopic examination, 顕微鏡検査)によると、著しく不均一であり、ポリマーマトリックス中に直径１〜６０μｍのペプチド粒子が分散している。
【００１２】
本発明による諸組成物のかかる特徴及び他の特徴、並びにそれら諸組成物の製法については、次の詳細な記述において一層詳細に説明する。
【００１３】
（発明の詳細な記述）
本発明は、長期間に渡って放出する皮下インプラントを製造するのに適した、ポリ乳酸グリコール酸とペプチドとから成る組成物に関する。
本発明の組成物から製造されるインプラントは、大きさが非常に不均一な粒子の形態のペプチドを混合した、高分子量のＰＬＧＡマトリックスから成る。
【００１４】
この構造によって、ペプチドは３つの段階で放出されることとなる。３つの段階とはそれぞれ、純粋拡散、ＰＬＧＡの膨潤による拡散、及びＰＬＧＡの劣化によって生じる放出である。
このことによって、全体の放出時間は、著しく増大する。
これらのインプラントが水性環境中に導入されるとき、水はポリマーマトリックスを通って拡散し、インプラントの表面に最も接近しているペプチド粒子に到達し、次いで、一層内部の領域に到達し、その結果、水和ペプチドの多孔性格子が形成されることとなり、それによって、純粋拡散（第１の段階）を経てペプチドが放出される現象が生じる。
【００１５】
インプラントは約６週間の間変化せず、この期間に渡りペプチドの約３０％が放出される。
この純粋拡散の段階の期間は、本質的にペプチド粒子の不均一性の度合によって決定され、その速度は、本質的にＰＬＧＡマトリックス中のペプチド含有量によって決定される。
【００１６】
ペプチド粒子の大きさが著しく多様である結果として、溶解の第１段階の後に、後続の段階に渡って放出されるのに十分な量のペプチドが残存する。
第２段階で、ペプチドはポリマーの膨潤による拡散によって放出される。
第３段階で、残りのペプチドはマトリックスが破壊されるときに放出される。
【００１７】
不動作時間を含めない、ペプチドを放出するための３つの段階の遷移は、組成物中の構成要素を適切に選択したかどうかに依存し、特に、
・ペプチド粒子の大きさの不均一性は、放出の第１段階を決定し、
・ＰＬＧＡ（分子量及びモル比）の特性は、膨潤段階とマトリックス劣化段階とに影響を及ぼす。
【００１８】
本発明の技術的困難性は、インプラントを製造する工程の全体に渡って、ペプチド粒子の大きさの不均一性を保持することにある。
この困難性は、二つの化合物に共通の溶媒、又は二つの化合物の一方のための溶媒に溶解させて混合する既知技術を使用することによっても、溶融状態で混合する技術によっても、克服することはできない。
この困難性は、本発明において、ペプチドと一緒にＰＬＧＡを湿式造粒(wet granulation)させることによって解決された。この操作及び後続の諸操作によって、ペプチド粒子の初期の不均一性は保持される。
【００１９】
本発明はまた、これら組成物の製法及び前述の皮下インプラントにも関する。
そのような方法の一つは、湿式造粒法である。
【００２０】
この方法は、次の諸工程から成る：
a) １〜６０μｍの直径を有する粒子形態のペプチドを乾燥させ、粒子形態のＰＬＧＡであってその粒度が１０〜１５０μｍ好ましくは５０〜１５０μｍであるＰＬＧＡと均一に混合する；
b) 工程a)から得られる混合物を、適切な液体（例えば、エタノール又は水）を添加することによる湿式造粒法によって造粒する；次いで
c) 残存液体の含有量が０．１〜３．０重量％、好ましくは０．５〜２．０重量％になるまで、前記粒状体を乾燥させる。この液体含有量は、それが、後続の処理の間、混合物の構成要素が分離しないようにするのに十分な凝集力をその粒状物に与えるという点で基本的なものである；
【００２１】
d) 工程c)から得られる混合物を押出し成形する。押出し機中の暴露時間は、押出し機に入れる時の２０oＣ（好ましくは３０oＣ）から押出し機から出す時の１２０oＣ以下（好ましくは１１０oＣ以下）の温度プルフィルで、１〜１０分間（好ましくは４〜６分間）である。これらの条件下で、ＰＬＧＡの溶解物は、ペプチド粒子を被覆する連続的マトリックスを形成し、同時に、これらペプチドの大きさの不均一性を維持する。
e) 押出しによって製造されたシリンダー(cylinders, 円柱,円筒物)は、皮下インプラントに適した大きさ（即ち、１．０〜１．７ｍｍ、好ましくは１．３〜１．５ｍｍの直径で、１０〜３０ｍｍ、好ましくは１５〜２４ｍｍの長さ）を得るために、幾分引き伸ばし、次いで、切断してもよい；
f) 最終的に、工程e)から得られるシリンダーは、必要ならば、殺菌する。
【００２２】
本発明で使用するための適切なポリ乳酸グリコール酸コポリマーは、５０，０００〜１５０，０００の分子量と、乳酸モノマーとグリコール酸モノマーの間のモル比 ５０：５０〜９５：５とを有する。
本発明の方法で使用される好ましいポリ乳酸グリコール酸（ＰＬＧＡ）は、１００，０００〜１５０，０００ Ｄの基準高分子量と、乳酸モノマーとグリコール酸モノマーの間のモル比 ７０／３０〜７５／２５とを有する。
【００２３】
本発明で使用し得るペプチドは、好ましくは（しかし、排他的ではない）ＬＨＲＨの類似物であって、例えば、
アボレリン(avoreline):  ５−オキソ−Ｌ−プロリル−Ｌ−ヒスチジル−Ｌ−トリプトフィル−Ｌ−セリル−Ｌ−チロシル−２−メチル−Ｄ−トリプトフィル−Ｌ−ロイシル−Ｌ−アルギニル−Ｎ−エチル−プロリルアミド；
トリプトレリン(tryptoreline)：  ５−オキソ−Ｌ−プロリル−Ｌ−ヒスチジル−Ｌ−トリプトフィル−Ｌ−セリル−Ｌ−チロシル−Ｄ−トリプトフィル−Ｌ−ロイシル−Ｌ−アルギニル−Ｌ−プロリル−グリシンアミド；
ロイプロレリン(leuproreline)：  ５−オキソ−Ｌ−プロフィル−Ｌ−ヒスチジル−Ｌ−トリプトフィル−Ｌ−セリル−Ｌ−チロシル−Ｄ−ロイシル−Ｌ−ロイシル−Ｌ−アルギニル−Ｎ−エチル−プロリルアミド；
ゴセレリン(gosereline)：  ５−オキソ−Ｌ−プロリル−Ｌ−ヒスチジル−Ｌ−トリプトフィル−Ｌ−セリル−Ｌ−チロシル−ｔｅｒｔ−ブチル−Ｄ−セリル−Ｌ−ロイシル−Ｌ−アルギニル−Ｌ−プロリル−ＮＨ−ＮＨ−ＣＯ−ＮＨ2
を含む。
【００２４】
本発明で好んで使用されるペプチドは、アボレリンである。
組成物中のペプチドの含有量は、２０〜４０重量％、好ましくは２０〜３６重量％である。
造粒するのに添加される液体の量は、混合物と比べて１０〜６０重量部、好ましくは２０〜４５重量部である。
工程c)に含まれる乾燥は、乾燥空気の流れ中、２０〜５０oＣ、好ましくは２０〜３０oＣの温度で行われる。
【００２５】
工程f)から得られるシリンダーの横断面は、顕微鏡下において、ＰＬＧＡによって構成されるマトリックスに浸した初期のペプチドと同じ粒度を有するペプチド粒子を含有する不均一構造を示す。
工程f)から得られるシリンダーは、皮下インプラントのためにうまく使用することができる。
１．０〜１．７ｍｍ、好ましくは１．３〜１．５ｍｍの直径と、１０〜３０ｍｍ、好ましくは１５〜２４ｍｍの長さとを有するインプラントはそれぞれ、５〜２０ｍｇのペプチド含有量を有する。
【００２６】
ペプチドは、生体外試験及び生体内試験の間、少なくとも６ヶ月の期間にわたって放出される。
しかし、ペプチドが放出される全期間は、インプラントの直径と長さとを変化させることによって制御することができる。
前立腺腫瘍を有する患者に本発明の皮下インプラントを用いて行った臨床試験によると、４週間以内でテストステロン抑制を示し、この効果は、約７ヶ月〜約１２ヶ月の間持続した。
本発明を説明するために、次の諸例を示す。
【００２７】
［例１］
アボレリン ３０ｇを、ポリ乳酸グリコール酸（ＰＬＧＡ）３０ｇと完全に混合した。
アボレリンは次の特性を有した：
・酸−アルカリ滴定力価：  ８８．１重量％；
・ｐＫａ：  ６．１５〜９．７０〜１２．０２；
・粒度分布：  １〜６０μｍの間。
ＰＬＧＡは次の特性を有した：
・１１６，５００Ｄの分子量；
・乳酸モノマーとグリコール酸モノマーの間のモル比：  ７０：３０；
・固有粘度（ＣＨＣｌ3）：  ２５oＣで測定して０．９８ｄｌ／ｇ；
・粒度分布：  事例の９０％で５０〜１５０μｍの間。
【００２８】
得られた混合物は、１６ｍｍのグリッド(grid, 格子)を使用し、１６ｍｌのエタノールを添加することによって湿式造粒した。
得られた粒状物は、乾燥空気の流れの中、２５oＣの温度で１２時間の間乾燥させた。
乾燥後の粒状物中のエタノール含有量は、０．６６重量％であった。
最終的に、直径が１．５ｍｍで、長さが１７．５５ｍｍのダイヘッド(die head)を有する押出し機を用いて、粒状物を押出し成形した。
【００２９】
スクリューの回転速度は５回転／分であり、温度は、押出し機に入るとき３２０oＣであり、押出し機を出るとき１００oＣであった。
押出し成形によって得られたシリンダーは、若干引き伸ばし、次いで、長さ１８ｍｍのセグメント(segments, 断片)に切断した。これらセグメントは最終的に照射殺菌を行った。かくして、１．５ｍｍの直径と、１８ｍｍの長さと、２５．３重量％のアボレリン含有量とを有する、皮下に使用するための複数のインプラントを得た。
【００３０】
２７５倍拡大の顕微鏡で試験した、これらインプラントの横断面は、図１に示す通り、ＰＬＧＡの集合体の中にアボレリンの粒子が不均一に分布しているのを示す。特に、アボレリン粒子は、それらの初期粒度 １〜６０μｍを保持している。米国特許第５，３６６，７３４号明細書に従って得られた、既知技術を用いて製造したインプラントについて、同様の顕微鏡試験を行った。その試験は、図２に示す通り、１１００倍に拡大された二つの成分の均一分布を示す。
【００３１】
［生体外での放出の速動性］
アボレリン放出の速動性(kinetics)を調べるために、例１により製造したインプラントを生体外で試験した。
試験は次の条件下で行った。
一つのフラスコ中に５個のインプラントを導入し、ｐＨ７のリン酸塩の緩衝液５ｍｌを添加した。試験は、１分間当り１００回転させ溶液を連続的に撹拌しながら、３７oＣで２１０日間の間行った。
上述の通り、リン酸塩の緩衝液５ｍｌをフラスコに添加しながら、毎週、同一期間に渡って放出された活性な構成成分を含有する緩衝溶液をサンプリングし、分析した。
【００３２】
溶液中のアボレリン含有量は、次の条件下、ＨＰＬＣによって測定した。
カラム：  Ｖｙｄａｃ２１８ＴＰ ５４３００Ａ媒体、５μｍ、
寸法  ２５０×４．６ｍｍ
溶離相：  アセトニトリル ２５０ＭＬに０．１Ｍリン酸 ７５０ｍｌを添加
し、トリエチルアミンでｐＨを２．５に補正し、次いで、混合物
はＦＨタイプ濾過器（ミリポア）で濾過した。
出力：    １．５ｍｌ／分
温度：    ３０oＣ
測定：    ２２０ｎｍのＵＶ
注入：    容量 １０μｌ
分析時間：１５分間
【００３３】
図３に結果を示す。図３で、Ｘ軸は日数で表される時間を示し、Ｙ軸はｍｇで表されるアボレリンの累積量を示す。
【００３４】
［例２］
例１を繰り返した。但し、インプラントは、直径１．５ｍｍ、長さ１５ｍｍ、アボレリンの含有量２０．９重量％で製造した。
顕微鏡試験は、例１の結果と類似した。図４に、生体外での放出試験の結果を示す。図４で、パラメータは図３のものと同一である。
【００３５】
［例３］
例１を繰り返した。但し、１２１，９００Ｄの分子量を有するＰＬＧＡを使用し、また、直径１．５ｍｍ、長さ１８ｍｍ、アボレリンの含有量２７．９重量％を有するインプラントを製造した。
顕微鏡試験及び放出試験は、例１の結果と類似した。
【００３６】
［例４］
アボレリン ９ｇを、ポリ乳酸グリコール酸（ＰＬＧＡ）２４ｇと完全に混合した。
アボレリンは次の特性を有した：
・酸−アルカリ滴定力価：  ９０．１重量％；
・ｐＫａ：  ６．１５〜９．７０〜１２．０２；
・粒度分布：  １〜６０μｍの間。
【００３７】
ＰＬＧＡは次の特性を有した：
・分子量：  １２１，９００Ｄ
・乳酸モノマーとグリコール酸モノマーの間のモル比：  ７０：３０
・粒度分布：  事例の９０％で５０〜１５０μｍの間。
得られた混合物は、１．６ｍｍのグリッドを使用し、６ｍｌのエタノールを添加することによって湿式造粒した。
【００３８】
得られた粒状物は、乾燥空気の流れの中、２５oＣの温度で１２時間の間乾燥させた。
乾燥後の粒状物中の水含有量は、１．８重量％であった。
押出し及び後続の諸操作は、例１の通りに行った。
得られた複数のインプラントは、２７．６重量％のアボレリン滴定力価を有した。
顕微鏡試験及び放出試験は、例１の結果と類似した。
【００３９】
［例５］
トリプトレリン ６ｇを、ＰＬＧＡ １４ｇと完全に混合した。
トリプトレリンは、９０．５重量％の滴定力価と、１〜６０μｍの粒度分布とを有した。
ＰＬＧＡは、１２１，９００Ｄの分子量と、７０：３０の乳酸モノマーとグリコール酸モノマーの間のモル比と、５０〜１５０μｍの９０％粒度分布とを有した。
【００４０】
得られた混合物は、１．６ｍｍのグリッドを使用し、１６ｍｌのエタノールを添加することによって湿式造粒した。
得られた粒状物は、乾燥空気の流れの中、２５oＣの温度で１２時間の間乾燥させた。
乾燥後の粒状物中のエタノール含有量は、１．０重量％であった。
例１のように、押出しと後続の諸操作とを行った。
得られたインプラントは、２４．７重量％のアボレリン滴定力価を有した。
顕微鏡試験及び放出試験は、例１の結果と類似した。
【００４１】
［例６］
ゴセレリン ６ｇを、ＰＬＧＡ １４ｇと完全に混合した。
ゴセレリンは、８９．５重量％の滴定力価と、１〜６０μｍの粒度分布とを有した。
ＰＬＧＡは、１２１，９００Ｄの分子量と、７０：３０の乳酸モノマーとグリコール酸モノマーの間のモル比と、５０〜１５０μｍの９０％粒度分布とを有した。
得られた混合物は、１．６ｍｍのグリッドを使用し、８ｍｌのエタノールを添加することによって湿式造粒した。
【００４２】
粒状物は、乾燥空気の流れの中、２５oＣの温度で１２時間の間乾燥させた。
乾燥後の粒状物中のエタノール含有量は、１．１重量％であった。
例１のように、押出しと後続の諸操作とを行った。
得られたインプラントは、２４．９重量％のゴセレリン滴定力価を有した。
顕微鏡試験及び放出試験は、例１の結果と類似した。
【００４３】
［臨床試験］
前立腺腫瘍を患っている患者６０人に、本発明の従って製造した皮下インプラントを用いた臨床試験を行った。
一つのグループの患者には、１０ｍｇのアボレリン含有量を有するインプラントを用いて治療し、また、第２のグループには、１５ｍｇのアボレリン含有量を有するインプラントで治療した。
【００４４】
試験結果は、図５〜８に示す。
これらの図のグラフは次のように解釈することができる。
・グラフa)は、ＦＳＨの平均血漿濃度を表し；
・グラフb)は、テストステロンの平均血漿濃度を表し；
・グラフc)は、ＬＨの平均血漿濃度を表し；
・グラフd)は、アボレリンの平均血漿濃度を表し；
・線e)は、テストステロンの除去線である。
図５及び図７は、１０ｍｇのアボレリン含有量を有するインプラントを用いることに関する。一方、図６及び図８は、１５ｍｇのアボレリン含有量を有するインプラントを用いることに関する。
【００４５】
図５及び図６に関し、左の縦軸は、ＩＵ／Ｌで表されるＬＨ及びＦＳＨの血漿濃度を示し、右の縦軸は、ｎｍｏｌ／Ｌで表されるテストステロンの血漿濃度を示す。
図７及び図８に関し、左の縦軸はｐｇ／ｍＬで表されるアボレリンの血漿濃度を示し、右の縦軸はｎｍｏｌ／Ｌで表されるテストステロンの血漿濃度を示す。
これらの図の全てにおいて、インプラント挿入からの時間はＸ軸で示され、週で表される。
【００４６】
これらの図から分かるように、本発明のインプラントを使用すれば、テストステロンは、インプラントを挿入して４週間以内で抑制され、この効果は、約７ヶ月〜約１２ヶ月の期間の間持続する。
アボレリンのために測定することのできる血漿濃度は、インプラントを挿入した後、約６ヶ月の間測定した。
【図面の簡単な説明】
【図１】  本発明によるインプラントの断面の顕微鏡試験を示す。
【図２】  従来技術によるインプラントの断面の顕微鏡試験を示す。
【図３】  例１のインプラントから放出されたアボレリンの累積量を示す。
【図４】  例２のインプラントから放出されたアボレリンの累積量を示す。
【図５】  １０ｍｇのアボレリン濃度を有するインプラントを用いた臨床試験による、ＬＨ、ＦＳＨ及びテストステロンの血漿濃度を示す。
【図６】  １５ｍｇのアボレリン濃度を有するインプラントを用いた臨床試験による、ＬＨ、ＦＳＨ及びテストステロンの血漿濃度を示す。
【図７】  １０ｍｇのアボレリン濃度を有するインプラントを用いた臨床試験による、アボレリン及びテストステロンの血漿濃度を示す。
【図８】  １５ｍｇのアボレリン濃度を有するインプラントを用いた臨床試験による、アボレリン及びテストステロンの血漿濃度を示す。
【図１】
0004607329.tif 000002
【図２】
0004607329.tif 000003
【図３】
0004607329.tif 000004
【図４】
0004607329.tif 000005
【図５】
0004607329.tif 000006
【図６】
0004607329.tif 000007
【図７】
0004607329.tif 000008
【図８】
0004607329.tif 000009